(57)【要約】  幅広い温度領域で大きい酸素吸収放出量を有し、特に７００℃以上の高温領域及び／又は４００℃以下の低温領域で大きい酸素吸収放出量を有する複合酸化物を提供する。該複合酸化物は、酸素と、Ｃｅ、Ｐｒの少なくとも１種からなるＲと、Ｚｒとを特定割合で含み、任意でアルカリ土類金属等から選ばれる少なくとも１種からなるＭを特定割合で含み、酸化ジルコニウムに由来する正方晶系の結晶相を含有せず、且つ電子線回折像が点状の回折スポットを示し、排ガス浄化触媒の助触媒、燃料電池の酸素還元触媒に利用できる。
2009101984.tif 000002
【特許請求の範囲】
【請求項１】
酸素と、Ｃｅ及びＰｒから選ばれる少なくとも１種からなるＲと、Ｚｒとを含み、
酸素以外の元素の合計量を１００原子％としたときの、Ｒの含有割合が１０原子％以上、９０原子％以下、及びＺｒの含有割合が１０原子％以上、９０原子％以下であり、
酸化ジルコニウムに由来する正方晶系の結晶相を含有せず、且つ電子線回折像が点状の回折スポットを示す複合酸化物。
【請求項２】
酸素と、Ｃｅ及びＰｒから選ばれる少なくとも１種からなるＲと、Ｚｒと、アルカリ土類金属、Ｒを除く希土類元素、希土類元素及びＺｒを除く遷移金属元素、ハロゲン元素、B、C、Si、及びSから選ばれる少なくとも１種からなるＭとを含み、
酸素以外の元素の合計量を１００原子％としたときの、Ｒの含有割合が１０原子％以上、９０原子％以下、Ｚｒの含有割合が１０原子％以上、９０原子％未満、及びＭの含有割合が０原子％より大きく、２０原子％以下であり、
酸化ジルコニウムに由来する正方晶系の結晶相を含有せず、且つ電子線回折像が点状の回折スポットを示す複合酸化物。
【請求項３】
比表面積が２ｍ2／ｇ以下である請求項１又は２記載の複合酸化物。
【請求項４】
４００℃における酸素放出量が３００μｍｏｌ／ｇ以上である請求項１記載の複合酸化物。
【請求項５】
酸素以外の元素の合計量を１００原子％としたときの、Ｃｅの含有割合が０原子％以上、７０原子％以下、Ｐｒの含有割合が２０原子％以上、９０原子％以下、並びにＺｒの含有割合が１０原子％以上、８０原子％以下であり、かつＲの含有割合が２０原子％以上、９０原子％以下である請求項４記載の複合酸化物。
【請求項６】
４００℃における酸素放出量が３００μｍｏｌ／ｇ以上である請求項２記載の複合酸化物。
【請求項７】
酸素以外の元素の合計量を１００原子％としたときの、Ｃｅの含有割合が０原子％以上、７０原子％以下、Ｐｒの含有割合が２０原子％以上、９０原子％以下、Ｚｒの含有割合が１０原子％以上、８０原子％未満、並びにＭの含有割合が０原子％より大きく、２０原子％以下であり、かつＲの含有割合が２０原子％以上、９０原子％以下である請求項６記載の複合酸化物。
【請求項８】
７００℃における酸素放出量が６００μｍｏｌ／ｇ以上である請求項１記載の複合酸化物。
【請求項９】
酸素以外の元素の合計量を１００原子％としたときの、Ｃｅの含有割合が２０原子％以上、９０原子％以下、Ｐｒの含有割合が０原子％以上、７０原子％以下、並びにＺｒの含有割合が１０原子％以上、７０原子％以下であり、かつＲの含有割合が３０原子％以上、９０原子％以下である請求項８記載の複合酸化物。
【請求項１０】
７００℃における酸素放出量が６００μｍｏｌ／ｇ以上である請求項２記載の複合酸化物。
【請求項１１】
酸素以外の元素の合計量を１００原子％としたときの、Ｃｅの含有割合が２０原子％以上、９０原子％以下、Ｐｒの含有割合が０原子％以上、７０原子％以下、Ｚｒの含有割合が１０原子％以上、７０原子％未満、並びにＭの含有割合が０原子％より大きく、２０原子％以下であり、かつＲの含有割合が３０原子％以上、９０原子％以下である請求項１０記載の複合酸化物。
【請求項１２】
４００℃における酸素放出量が３００μｍｏｌ／ｇ以上であり、かつ７００℃における酸素放出量が６００μｍｏｌ／ｇ以上である請求項１記載の複合酸化物。
【請求項１３】
酸素以外の元素の合計量を１００原子％としたときの、Ｃｅの含有割合が２０原子％以上、９０原子％以下、Ｐｒの含有割合が０原子％以上、７０原子％以下、並びにＺｒの含有割合が１０原子％以上、６０原子％以下であり、かつＲの含有割合が４０原子％以上、９０原子％以下である請求項１２記載の複合酸化物。
【請求項１４】
４００℃における酸素放出量が３００μｍｏｌ／ｇ以上であり、かつ７００℃における酸素放出量が６００μｍｏｌ／ｇ以上である請求項２記載の複合酸化物。
【請求項１５】
酸素以外の元素の合計量を１００原子％としたときの、Ｃｅの含有割合が２０原子％以上、９０原子％以下、Ｐｒの含有割合が０原子％以上、７０原子％以下、Ｚｒの含有割合が１０原子％以上、６０原子％未満、並びにＭの含有割合が０原子％より大きく、２０原子％以下であり、かつＲの含有割合が４０原子％以上、９０原子％以下である請求項１４記載の複合酸化物。
【発明の詳細な説明】
【技術分野】
【０００１】
本発明は、複合酸化物、特にガソリンや軽油を燃料としたエンジンからの排ガスを浄化する排ガス浄化触媒の助触媒、燃料電池の酸素還元触媒に好適に用いることができる複合酸化物に関する。
【背景技術】
【０００２】
自動車などの内燃機関の排出する排ガスには、人体又は環境に有害である炭化水素、一酸化炭素、窒素酸化物が含まれている。現在、一酸化炭素及び炭化水素を炭酸ガスと水に酸化し、窒素酸化物を窒素と水に還元する、いわゆる三元触媒が排ガス浄化触媒として使用されている。三元触媒は、例えば、主触媒であるＰｔ、Ｐｄ、Ｒｈの貴金属と、助触媒である酸化セリウムを含有する酸化物又は複合酸化物がアルミナ、コージェライト等の触媒担体に担持された構成となっている。助触媒は、含有されるＣｅが、酸化雰囲気下で３価から４価に価数を変えて酸素を吸収し、還元雰囲気下で４価から３価に価数を変えて酸素を放出するという特性、いわゆる酸素吸収放出能を有する。この酸素吸収放出能により、エンジンの加速、減速による排ガスの急激な雰囲気変化を緩和して、主触媒は高い効率で排ガスを浄化することができる。助触媒としては、ＣｅとＺｒを含有する複合酸化物が広く使用されている。現在使用されているＣｅとＺｒを含有する複合酸化物は、未だ酸素吸収放出能が十分でない。特に４００℃以下の低温下における酸素吸収放出量が小さい為、エンジン始動時のようにエンジンの温度が低いときは、上述した雰囲気変化を緩和する効果が無く、主触媒の排ガス浄化効率は低い。
また、現在、固体高分子型燃料電池（ＰＥＦＣ）の開発が進んでいるが、アノード、カソード両極で使用する白金触媒が高コストであることが実用化、普及の妨げになっている。特に、カソードでの１／２Ｏ2＋２Ｈ+＋２ｅ-→Ｈ2Ｏの酸素還元反応には大量の白金触媒が用いられている。そこで、白金触媒を代替、またはその使用量を低減する触媒材料の開発が活発に行われている。【０００３】
触媒材料に利用できる複合酸化物として、例えば、特許文献１には、酸化セリウム、酸化ジルコニウム及び酸化ハフニウムを含有する複合酸化物であって、結晶相としてφ'相を有し、且つ４００〜７００℃において１００μｍｏｌ／ｇ以上の酸素吸収・放出能を有する複合酸化物が記載されている。
特許文献２には、酸化物換算でジルコニウム及びセリウムの配合比率が、重量比で５１〜９５：４９〜５であり、５００〜１０００℃で焼成した後の比表面積が少なくとも５０ｍ2／ｇ以上、かつ１１００℃で６時間加熱後において少なくとも２０ｍ2／ｇ以上の比表面積を維持するジルコニウム−セリウム系複合酸化物が記載されている。
特許文献３には、助触媒として、酸化プラセオジムと酸化ジルコニウムとで構成される比表面積が１０ｍ2／ｇ以上という大きな比表面積を有する複合酸化物を用いることが開示されている。この複合酸化物は、２００℃以上、３５０℃以下という低温でも大きな酸素放出能を有する。
特許文献４には、ハニカム状担体に貴金属が担持されたＺｒ−Ｐｒ複酸化物を含有する触媒層が形成されている排ガス浄化触媒が開示されている。この排ガス浄化触媒は、炭化水素のライトオフ温度が低い特徴を有する。
特許文献５には、助触媒として、Ｃｅと、ＰｒまたはＴｂと、Ｚｒとからなる複合酸化物を用いることが開示されている。この複合酸化物は、リーン状態（燃料が希薄な状態）の混合気を燃焼した排ガスに対しても良好に酸化還元能を発揮する。
【特許文献１】特開平８−１０９０２０号公報
【特許文献２】特開平１０−１９４７４２号公報
【特許文献３】特開２００１−１１３１６８号公報
【特許文献４】特開２００６−６８７２８号公報
【特許文献５】特開２０００−７２４４７号公報
【発明の開示】
【発明が解決しようとする課題】
【０００４】
しかしながら、特許文献１〜５に開示されている複合酸化物は、酸素吸収放出能が未だ十分でない。特に４００℃以下の低温下における酸素吸収放出量が小さいのが現状である。【０００５】
本発明の課題は、幅広い温度領域で大きい酸素吸収放出量を有する複合酸化物、特に７００℃以上の高温領域及び／又は４００℃以下の低温領域で大きい酸素吸収放出量を有する、排ガス浄化触媒の助触媒、燃料電池の酸素還元触媒等に好適な複合酸化物を提供することにある。
【課題を解決するための手段】
【０００６】
本発明によれば、酸素と、Ｃｅ及びＰｒから選ばれる少なくとも１種からなるＲと、Ｚｒとを含み、酸素以外の元素の合計量を１００原子％としたときの、Ｒの含有割合が１０原子％以上、９０原子％以下、及びＺｒの含有割合が１０原子％以上、９０原子％以下であり、酸化ジルコニウムに由来する正方晶系の結晶相を含有せず、且つ電子線回折像が点状の回折スポットを示す複合酸化物が提供される。
また本発明によれば、酸素と、Ｃｅ及びＰｒから選ばれる少なくとも１種からなるＲと、Ｚｒと、アルカリ土類金属、Ｒを除く希土類元素、希土類元素及びＺｒを除く遷移金属元素、ハロゲン元素、B、C、Si、及びSから選ばれる少なくとも１種からなるＭとを含み、酸素以外の元素の合計量を１００原子％としたときの、Ｒの含有割合が１０原子％以上、９０原子％以下、Ｚｒの含有割合が１０原子％以上、９０原子％未満、及びＭの含有割合が０原子％より大きく、２０原子％以下であり、酸化ジルコニウムに由来する正方晶系の結晶相を含有せず、且つ電子線回折像が点状の回折スポットを示す複合酸化物が提供される。
【発明の効果】
【０００７】
本発明の複合酸化物は、上記構成を有するので、通常、当該分野において従来必要と考えられていた大きな比表面積を有していなくても、幅広い温度領域で大きい酸素吸収放出量を有し、特に７００℃以上の高温領域及び／又は４００℃以下の低温領域で大きい酸素吸収放出量を有するという特性を示す。従って、本発明の複合酸化物は、排ガス浄化触媒の助触媒、燃料電池の酸素還元触媒等に好適に使用することができる。
【図面の簡単な説明】
【０００８】
【図１】実施例１で調製した複合酸化物のＴＥＭ像の写しである。
【図２】実施例１で調製した複合酸化物の電子線回折像の写しである。
【図３】比較例１で調製した複合酸化物の電子線回折像の写しである。
【発明を実施するための最良の形態】
【０００９】
以下本発明について詳細に説明する。
本発明の複合酸化物は、酸素と、Ｃｅ及びＰｒから選ばれる少なくとも１種からなるＲと、Ｚｒとを必須成分として含み、アルカリ土類金属、Ｒを除く希土類元素、希土類元素及びＺｒを除く遷移金属元素、ハロゲン元素、B、C、Si、及びSから選ばれる少なくとも１種からなるＭを任意成分として含む。【００１０】
本発明において、酸素を除く各成分の含有割合は、酸素以外の元素の合計量を１００原子％としたとき、Ｒが１０原子％以上、９０原子％以下、Ｚｒが１０原子％以上、９０原子％以下である。Ｍを含む場合には、Ｒの含有割合が１０原子％以上、９０原子％以下、Ｚｒの含有割合が１０原子％以上、９０原子％未満、好ましくは１０原子％以上、８９．９原子％以下、及びＭの含有割合が０原子％より大きく、２０原子％以下、好ましくは０．１原子％以上、２０原子％以下である。
Ｒは、酸素吸収放出能を発現する元素であって、Ｐｒは主に４００℃以下の低温領域、Ｃｅは主に７００℃以上の高温領域における酸素の吸収、放出に関与する。
Ｚｒは、Ｐｒ、Ｃｅの酸化率および還元率（利用率）を高くし、酸素吸収放出能を発揮する温度領域に影響を与える。工業的にはジルコニウム塩は数原子％のＨｆを含有している場合があり、このような場合、本発明に用いるジルコニウムに含まれるＨｆはＺｒに含めて取り扱う。従って、Ｍ元素には、Ｈｆは含まれない。
ＲとしてＣｅとＰｒの両方を含有する場合、上述の低温領域と高温領域の双方で大きな酸素吸収能を得ることも可能である。【００１１】
本発明において、ＲとＺｒの含有量、Ｒ中のＰｒとＣｅの含有量は、所望する酸素吸収放出能を発揮する温度領域、各温度領域での酸素吸収放出量に応じて、上記範囲から適宜決定することができる。
例えば、特に４００℃以下の低温領域で大きな酸素吸収放出量を得る場合、具体的には、４００℃における酸素放出量を３００μｍｏｌ／ｇ以上とする場合、酸素以外の元素の合計量を１００原子％としたとき、Ｃｅを０原子％以上、７０原子％以下、Ｐｒを２０原子％以上、９０原子％以下、もしくはＣｅを０原子％より大きく、７０原子％以下、Ｐｒを２０原子％以上、９０原子％未満とし、Ｚｒを１０原子％以上、８０原子％以下とするか、又はＣｅを０原子％以上、７０原子％以下、Ｐｒを２０原子％以上、９０原子％以下、もしくはＣｅを０原子％より大きく、７０原子％以下、Ｐｒを２０原子％以上、９０原子％未満とし、Ｚｒを１０原子％以上、８０原子％未満、好ましくは１０原子％以上、７９．９原子％以下、Ｍを０原子％より大きく、２０原子％以下、好ましくは０．１原子％以上、２０原子％以下とすることができる。これらいずれの場合もＲの含有割合は２０原子％以上、９０原子％以下であり、好ましくは６０原子％以上、９０原子％以下である。【００１２】
また、例えば、特に７００℃以上の高温領域で大きな酸素吸収放出量を得る場合、具体的には、７００℃における酸素放出量を６００μｍｏｌ／ｇ以上とする場合、酸素以外の元素の合計量を１００原子％としたとき、Ｃｅを２０原子％以上、９０原子％以下、Ｐｒを０原子％以上、７０原子％以下、もしくはＣｅを２０原子％以上、９０原子％未満、Ｐｒを０原子％より大きく、７０原子％以下とし、Ｚｒを１０原子％以上、７０原子％以下とするか、又はＣｅを２０原子％以上、９０原子％以下、Ｐｒを０原子％以上、７０原子％以下、もしくはＣｅを２０原子％以上、９０原子％未満、Ｐｒを０原子％より大きく、７０原子％以下とし、Ｚｒを１０原子％以上、７０原子％未満、好ましくは１０原子％以上、６９．９原子％以下、Ｍを０原子％より大きく、２０原子％以下、好ましくは０．１原子％以上、２０原子％以下とすることができる。これらいずれの場合もＲの含有割合は３０原子％以上、９０原子％以下であり、好ましくは６０原子％以上、９０原子％以下である。【００１３】
更に、例えば、特に４００℃以下の低温領域で大きな酸素吸収放出量を得、かつ７００℃以上の高温領域で大きな酸素吸収放出量を得る場合、具体的には、４００℃における酸素放出量を３００μｍｏｌ／ｇ以上とし、かつ７００℃における酸素放出量を６００μｍｏｌ／ｇ以上とする場合、酸素以外の元素の合計量を１００原子％としたとき、Ｃｅを２０原子％以上、９０原子％以下、Ｐｒを０原子％以上、７０原子％以下、もしくはＣｅを２０原子％以上、９０原子％未満、Ｐｒを０原子％より大きく、７０原子％以下とし、Ｚｒを１０原子％以上、６０原子％以下とするか、又はＣｅを２０原子％以上、９０原子％以下、Ｐｒを０原子％以上、７０原子％以下、もしくはＣｅを２０原子％以上、９０原子％未満、Ｐｒを０原子％より大きく、７０原子％以下とし、Ｚｒを１０原子％以上、６０原子％未満、好ましくは１０原子％以上、５９．９原子％以下、Ｍを０原子％より大きく、２０原子％以下、好ましくは０．１原子％以上、２０原子％以下とすることができる。これらいずれの場合もＲの含有割合は４０原子％以上、９０原子％以下、好ましくは６０原子％以上、９０原子％以下である。【００１４】
本発明の複合酸化物においてＭは、Ｍｇ、Ｃａ、Ｓｒ、Ｂａ等のアルカリ土類金属、Ｓｃ、Ｙ、Ｌａ、Ｎｄ、Ｔｂ等のＲを除く希土類元素、Ｔｉ、Ｖ、Ｎｂ、Ｔａ、Ｃｒ、Ｍｏ、Ｗ、Ｍｎ、Ｆｅ、Ｃｏ、Ｎｉ、Ｐｄ、Ｐｔ、Ｃｕ、Ａｇ、Ｚｎ、Ａｌ、Ｇａ、Ｉｎ、Ｇｅ、Ｓｎ、Ｂｉ等の希土類元素及びＺｒを除く遷移金属元素、Ｆ、Ｃｌ等のハロゲン元素、Ｂ、Ｃ、Ｓｉ、Ｓが挙げられる。特に、Ｆｅ、Ｃｏ、Ｎｉ、Ｃｕ、Ｍｎ、Ｔｉ又はＳｎを含有する場合、酸素吸収放出量が大きくなるため好ましい。また、これら以外の元素を不可避不純分として含んでいても良い。【００１５】
本発明の複合酸化物は、電子線回折像が点状の回折パターンを示す。
本発明において、電子線回折像は、透過電子顕微鏡を用い、制限視野法にて直径０．１μｍの領域の電子線回折像を用いた。該電子線回折像は、試料の結晶性に非常に敏感なため、種々の材料の結晶性、構造の解析に用いられている。点状の回折スポットを示す複合酸化物は、単結晶構造である。また、本発明においては、電子線回折像がストリーク状の場合も点状の範囲とする。
一方、電子線回折像がリング状の回折パターンを示す場合、複合酸化物は多結晶構造である。例えば、複合酸化物の組成が同じであっても、本発明の電子線回折像が点状の回折パターンを示す複合酸化物は、従来の電子線回折像がリング状の回折パターンを示す材料と比較して、特定の温度領域で酸素吸収放出量が大きい。【００１６】
本発明の複合酸化物は、酸化ジルコニウムに由来する正方晶系の結晶相を含有しない。酸化ジルコニウムに由来する正方晶系の結晶相の有無は、X線回折測定により決定することができる。X線回折測定の条件は次の通りである。
ターゲット：銅、管電圧：４０ｋＶ、管電流：４０ｍＡ、発散スリット：１°、散乱スリット：１°、受光スリット：０．１５ｍｍ、操作モード：連続、スキャンステップ：０．０１°、スキャンスピード：５°／分。
この条件で測定した場合に、酸化ジルコニウムに由来する正方晶系の結晶相の特徴的な回折ピークは、３０°付近に現れる（１０１）面のピークまたは３４°付近に現れる（００２）面のピークである。測定結果より、これらのピークが同時に確認できない場合、酸化ジルコニウムに由来する正方晶系の結晶相を含有しないことを意味する。特に、酸化ジルコニウムに由来する正方晶系の結晶相を含有せず、ＣａＦ2構造相および／またはＣａＦ2類似構造相のみからなる場合、酸素吸収放出量を大きくすることができる。ＣａＦ2類似構造相とは、X線回折測定によりＣａＦ2構造相として指数付できる結晶相を意味する。【００１７】
従来の材料は、反応面積を大きくすること、すなわち、多結晶構造として比表面積を大きくすることで酸素吸収放出量を大きくしてきた。しかしながら、本発明者らの研究により、電子線回折像が点状の回折パターンを示す複合酸化物は、比表面積が小さい場合にも酸素吸収放出量が大きいことがわかった。その理由については定かではないが、本発明の複合酸化物は、結晶性が高いため、通常は吸収放出に関与しない複合酸化物内部の酸素が、スムーズに移動すると考えられる。したがって、本発明の複合酸化物は、従来のように比表面積を大きくすることに制限されることなく、幅広い組成範囲において大きな酸素吸収放出量を得ることができると考えられる。特に、酸素の拡散速度の遅い４００℃以下の低温領域において、従来の材料に比べて優れた効果を発揮する。【００１８】
本発明の複合酸化物の比表面積は、２ｍ2／ｇ以下であることが好ましく、その下限値は、通常、０．１ｍ2／ｇ程度である。比表面積が２ｍ2／ｇ以下である場合、複合酸化物の電子線回折像が点状の回折パターンとなるように制御し易い。
本発明において、複合酸化物の比表面積は、窒素ガス吸着によるＢＥＴ法で測定した値である。【００１９】
本発明の複合酸化物の１次粒子径は、５０ｎｍ以上であることが好ましい。その場合、複合酸化物の電子線回折像が点状の回折パターンとなるように制御し易い。
本発明の複合酸化物の１次粒子径は、７５０００倍の透過電子顕微鏡像よりランダムに選択した２０個の粒子の長径を計測し、その平均値を用いた。【００２０】
本発明の複合酸化物の４００℃における酸素放出量は、３００μｍｏｌ／ｇ以上であることが好ましい。さらに好ましくは４００μｍｏｌ／ｇ以上である。上限は特に定めないが、通常、１０００μｍｏｌ／ｇ以下である。
本発明の複合酸化物の７００℃における酸素放出量は、６００μｍｏｌ／ｇ以上であることが好ましい。さらに好ましくは８００μｍｏｌ／ｇ以上である。上限は特に定めないが、通常、１３００μｍｏｌ／ｇ以下である。
本発明の複合酸化物は、４００℃における酸素放出量が３００μｍｏｌ／ｇ以上であり、かつ７００℃における酸素放出量が６００μｍｏｌ／ｇ以上であることが好ましい。さらに好ましくは４００℃における酸素放出量が４００μｍｏｌ／ｇ以上であり、かつ７００℃における酸素放出量が８００μｍｏｌ／ｇ以上である。【００２１】
本発明において複合酸化物の酸素放出量は、ガス吸着装置を用いて、以下の方法により測定した。まず、水素ガスを０．０７ＭＰａでフローさせながら、試料５０ｍｇを１時間かけて所定の温度まで昇温し、そのままの状態で１０分間保持する。その後、計測が終わるまで、所定の温度を保持する。次いで、水素ガスを０．０７ＭＰａで１５分間フローさせて試料を還元し、その後、Ｈｅガスをフローして水素ガスを十分に置換する。次いで、計量管にて正確に秤量した酸素１ｃｃをサンプル管に導入し、試料を酸化する。この際、消費された酸素量をＴＣＤ（熱伝導型分析計）により定量して、酸素放出量（μｍｏｌ／ｇ）とする。【００２２】
本発明の複合酸化物の製造方法は特に限定されないが、湿式で調製した前駆体を、熱処理する方法等で行われる。一例を以下に示す。
初めにＲのイオンと、Ｚｒイオンと、必要に応じて、Ｍのイオンから選択される少なくとも１種以上とを含有する原料水溶液、及びアルカリ性水溶液を準備する。原料水溶液は、Ｒ、Ｚｒ、Ｍの塩を水に溶解して調製する。Ｒ、Ｚｒの塩としては、それぞれの硝酸塩、硫酸塩、酢酸塩等が使用できる。Ｍの塩としては、水溶性の塩を適宜選択して使用することができる。原料水溶液の濃度は、Ｒ、Ｚｒ、Ｍの合計で０．１〜５ｍｏｌ／ｌとすることが好ましい。【００２３】
アルカリ性水溶液は、アンモニウム、水酸化ナトリウム、水酸化カリウム、炭酸水素アンモニウム、炭酸ナトリウム、炭酸水素ナトリウム等を水に溶解して調製できる。アルカリ性水溶液は、原料塩水溶液に含有されるＲのイオン、Ｚｒのイオン、Ｍのイオンを中和、沈殿するに必要な理論量の１．１〜５倍のアルカリを含有することが好ましい。【００２４】
次いで、撹拌機によりアルカリ性水溶液を撹拌しながら、原料水溶液を添加して前駆体を調製する。前駆体は、水とのスラリーの状態で得られる。本発明の複合酸化物を得るには、このようにアルカリ性水溶液に原料水溶液を添加する方法が好ましい。いわゆる逆添加法で行うことにより、前駆体中のＲ、Ｚｒ、さらにはＭの分散性（均一性）を高めることができる。撹拌の度合い、原料水溶液の添加速度、アルカリ性溶液および原料水溶液の濃度等の条件は、構成元素の分散性を高くするという目的が達成される範囲で、適宜決定することができる。通常、撹拌は大きなせん断力を与える方が、原料水溶液の添加速度は遅い方が、アルカリ性溶液の濃度は濃い方が、原料水溶液の濃度は薄い方が、前駆体を均一なものとすることができる。構成元素の分散性の高い前駆体は、酸化雰囲気で焼成した場合に、粒子間で一定の粒成長が生じて単結晶構造となり、結晶性が高くなりやすい。つまり、酸化ジルコニウムに由来する正方晶系の結晶相を含有せず、複合酸化物の電子線回折像が点状の回折パターンを示すように制御することが容易となる。【００２５】
前駆体には、水熱処理を施すことができる。水熱処理に際し、前述の前駆体と水とのスラリーをそのままオートクレーブに収容して水熱処理を行ってもよいが、上澄みを排出したり、水で希釈したりしてスラリー中に溶解している塩の濃度を調整したり、酸やアルカリでｐＨを調整する等適宜調整して行うことができる。水熱処理は、通常、８０℃以上、３００℃以下で行うことができる。【００２６】
次いで、スラリーから前駆体を回収する。回収は、例えば、ヌッチェ、フィルタープレス、遠心分離等で、ろ過することにより行うことができる。回収の際、前駆体は洗浄することが好ましい。洗浄はデカンテーション等の公知の方法で行うことができる。回収した前駆体は焼成前に乾燥を行ってもよい。また、スプレードライ法によりスラリーから直接、乾燥させた前駆体を得ることもできる。【００２７】
次に、回収した前駆体を酸化雰囲気下において焼成することにより複合酸化物が得られる。焼成条件は、前駆体が分解・酸化されて複合酸化物となり、その電子線回折像が点状の回折パターンを示すような条件であれば特に限定されないが、通常、１０００℃以上、１２００℃以下で、０．５時間以上２４時間以下の条件が挙げられる。前駆体の性状にもよるが、好ましくは１０５０℃以上、さらに好ましくは１１００℃以上で行うと粒子間で一定の粒成長が生じて単結晶構造となり、結晶性が高くなりやすい。つまり、複合酸化物の電子線回折像が点状の回折パターンを示すように制御することが容易となる。
また、２段階の焼成を行うことができる。例えば、第１焼成工程では、前駆体を２００℃以上、５００℃以下の温度で０．５時間以上、２４時間以下の条件で行い。次いで第２焼成工程は、１０００℃以上、１２００℃以下で、０．５時間以上、２４時間以下の条件で行うことができる。【００２８】
本発明の複合酸化物は、上記酸化雰囲気下における焼成により得ることができるが、更に、酸化雰囲気下の焼成後、還元雰囲気下において焼成することによっても製造することができる。
還元雰囲気下の焼成は、通常、８００℃以上で、好ましくは１０００℃以上、１２００℃以下で、０．５時間以上、２４時間以下の条件により行うことができる。また、前述の酸化雰囲気下での焼成と同様に２段階で行うことができる。
還元雰囲気下の焼成は、水素または一酸化炭素を含有する還元雰囲気もしくはアルゴン、ヘリウム等の不活性ガス雰囲気で行なうことができる。不活性ガスと水素の混合ガスの雰囲気で行うことがコスト面で好ましい。この還元雰囲気下の焼成により、結晶性を高めることができる。その結果、酸素吸収放出量が大きくなる。その効果は特にＲとしてＣｅを含有する場合に大きい。
さらに、還元雰囲気下において焼成後、再度、酸化雰囲気下で焼成することができる。ここでの焼成は、前述の前駆体の焼成と同様に行うことができる。その後も同様に、還元雰囲気下の焼成、酸化雰囲気下での焼成を適宜行うことができる。【００２９】
本発明の複合酸化物がＭを含む場合、Ｍはいかなる方法で添加してもよい。例えば、上述のような共沈法や、Ｒ、Ｚｒを含有する前駆体または複合酸化物とＭの化合物を混合し、焼成する固相法や、Ｒ、Ｚｒを含有する前駆体または複合酸化物にＭの溶液を含侵し、焼成する含浸法が挙げられる。
Ｍ元素として、Ｆｅ、Ｃｏ、Ｎｉ、Ｃｕ、Ｍｎ、Ｔｉ又はＳｎの少なくとも１種を用いる場合、含浸法で行うことが好ましい。定かな理由はわからないがこれらの元素は複合酸化物の表層部分に存在し、特に低温での酸素の移動をスムーズにし、２００℃以下においても酸素吸収放出能を発揮させることができる場合がある。
【実施例】
【００３０】
以下、本発明を実施例及び比較例により更に詳細に説明するが、本発明はこれらに限定されない。
尚、以下の例において、得られた複合酸化物の組成は、ICP発光分光分析装置で測定したところ、何れも原料組成と同様であった。
また、酸化ジルコニウムに由来する正方晶系の結晶相の有無、酸素放出量、及び比表面積は、上述の方法により測定した。【００３１】
実施例１
硝酸セリウム水溶液(Rhodia Electronics and Catalysis社製)と、硝酸ジルコニール水溶液(株式会社三徳製)とを、ＣｅとＺｒの合計量を１００原子％としたとき、Ｃｅ２０原子％、Ｚｒ８０原子％となるように混合し、さらに純水で希釈してＣｅとＺｒの合計量で０．５ｍｏｌ／ｌの原料水溶液を調製した。また、アルカリ性水溶液として、４ｍｏｌ／ｌのアンモニア水溶液を調製した。２．７ｌのアルカリ性水溶液を撹拌しながら、１ｌの原料水溶液を１０分間で添加し、前駆体を調製した。その後、ヌッチェろ過、デカンテーション洗浄を５回繰り返した。得られた前駆体は、大気中にて４００℃、５時間焼成を行った後、一旦、自動乳鉢により粉砕し、さらに大気中にて１２００℃、２時間焼成を行い、再度、自動乳鉢により粉砕して複合酸化物を得た。【００３２】
得られた複合酸化物を、透過電子線回折装置を用いて観察した。７５０００倍のＴＥＭ像の写しを図１に示す。図１の矢印部分を中心に制限視野法にて得られた直径０．１μｍの領域の電子線回折像の写しを図２に示す。図２より、回折像は点状の回折スポットを有することがわかる。また、得られた複合酸化物の酸素の放出量を測定したところ、２００℃における酸素放出量は０μｍｏｌ／ｇ、４００℃における酸素放出量は１０３μｍｏｌ／ｇ、７００℃における酸素放出量は３５０μｍｏｌ／ｇであった。得られた複合酸化物の比表面積を測定したところ、０．５ｍ2／ｇであった。これらの結果は、酸化ジルコニウムに由来する正方晶系の結晶相の有無の結果と合わせて表１に示す。【００３３】
実施例２〜１１
表１の組成となるように原料水溶液の配合を変えた以外は、実施例１と同様にして複合酸化物を得た。原料水溶液に加えるＣｏ、Ｆｅ、Ｎｉ、Ｃｕ源としては、それぞれ硝酸コバルト水溶液、硝酸鉄水溶液、硝酸ニッケル水溶液、硝酸銅水溶液（いずれも和光純薬製の塩を使用して作成）を用いた。得られた複合酸化物について、実施例１と同様な測定を行った。結果を表１に示す。【００３４】
実施例１２
実施例１で得られた複合酸化物１０ｇについて、水素を２ｌ／分の流量でフローしながら１１００℃、１時間焼成を行い、次いで、大気中にて７００℃、５時間焼成し、複合酸化物を得た。得られた複合酸化物について、実施例１と同様な測定を行った。結果を表１に示す。【００３５】
実施例１３〜２２
実施例２〜１１で得られた複合酸化物について、実施例１２と同様にさらに還元・酸化を行い、複合酸化物を得た。得られた複合酸化物について、実施例１と同様な測定を行った。結果を表１に示す。【００３６】
実施例２３
硝酸セリウム水溶液(Rhodia Electronics and Catalysis社製)と、硝酸ジルコニール水溶液(株式会社三徳製)とを、ＣｅとＺｒの合計量を１００原子％としたとき、Ｃｅ５０原子％、Ｚｒ４８原子％となるように混合し、さらに純水で希釈してＣｅとＺｒの合計量で０．５ｍｏｌ／ｌの原料水溶液を調製した。また、アルカリ性水溶液として、４ｍｏｌ／ｌのアンモニア水溶液を調製した。２．７ｌのアルカリ性水溶液を撹拌しながら、１ｌの原料水溶液を１０分間で添加し、前駆体を調製した。その後、ヌッチェろ過、デカンテーション洗浄を５回繰り返した。
得られた前駆体を、大気中にて４００℃、５時間焼成した後、自動乳鉢により粉砕した。得られたＣｅ、Ｚｒを含有する酸化物２０ｇを０．５ｍｏｌ／ｌの硝酸コバルト水溶液に浸漬し、攪拌しながら、加熱して水分を蒸発させた。次いで、大気中にて４００℃、５時間焼成した後、自動乳鉢により粉砕した。さらに１２００℃、２時間焼成を行い、自動乳鉢により粉砕した。続いて、得られた酸化物１０ｇについて、水素を２ｌ／分の流量でフローしながら１１００℃、１時間焼成を行い、次いで、大気中にて７００℃、５時間焼成し、複合酸化物を得た。
得られた複合酸化物の組成は、Ｃｅ５０原子％、Ｚｒ４８原子％、Ｃｏ２原子％であった。この複合酸化物について、実施例１と同様な測定を行った。結果を表１に示す。【００３７】
実施例２４〜２８
Ｃｅ及び／又はＰｒと、Ｚｒの原料水溶液を、表１の組成となるように配合し、実施例２３と同様にして複合酸化物を得た。尚、酸化物を浸漬する溶液は、表１の組成に従って、硝酸コバルト水溶液、硝酸鉄水溶液、硝酸ニッケル水溶液、又は硝酸銅水溶液（いずれも和光純薬製の塩を使用して作成）を用いた。
得られた複合酸化物について、実施例１と同様な測定を行った。結果を表１に示す。【００３８】
実施例２９〜３５
表１の組成となるように原料水溶液の配合を変えた以外は、実施例１と同様にして複合酸化物を得た。Ｎｄ、Ｙ、Ｍｇ、Ａｌ、Ｍｎ、Ｂｉ、Ｔｂ源として、それぞれ硝酸ネオジム水溶液、硝酸イットリウム水溶液、硝酸マグネシウム水溶液、硝酸アルミニウム水溶液、硝酸マンガン水溶液、硝酸ビスマス水溶液、硝酸テルビウム水溶液（いずれも和光純薬製の塩を使用して作成）を用いた。次いで、それぞれ得られた複合酸化物について、実施例１２と同様にして水素を２ｌ／分の流量でフローしながら１１００℃、１時間焼成を行い、次いで、大気中にて７００℃、５時間焼成し、複合酸化物を得た。
得られた複合酸化物について、実施例１と同様な測定を行った。結果を表１に示す。【００３９】
【表１】
2009101984.tif 000003
【００４０】
比較例１
１２００℃、２時間行った焼成を、８００℃、３時間行った以外は、実施例２と同様にして複合酸化物を得た。得られた複合酸化物の電子線回折像の写しを図３に示す。回折像は、リング状であった。また、得られた複合酸化物について、実施例１と同様な測定を行った。結果を表２に示す。【００４１】
比較例２
硝酸セリウム水溶液(Rhodia Electronics and Catalysis社製)と、硝酸ジルコニール水溶液(株式会社三徳製)とを、ＣｅとＺｒの合計量を１００原子％としたとき、Ｃｅ８０原子％、Ｚｒ２０原子％となるように混合し、さらに純水で希釈してＣｅとＺｒの合計量で０．５ｍｏｌ／ｌの原料水溶液を調製した。また、アルカリ性水溶液として、１ｍｏｌ／ｌのアンモニア水溶液を調整した。１ｌの原料水溶液を撹拌しながら、２．７ｌのアルカリ性水溶液を１０分間で添加し、前駆体を作製した。得られた前駆体を、大気中にて４００℃、５時間焼成を行った後、一旦、自動乳鉢により粉砕し、さらに大気中にて８００℃、２時間焼成を行い、再度、自動乳鉢により粉砕して複合酸化物を得た。
得られた複合酸化物について、実施例１と同様な測定を行った。結果を表２に示す。【００４２】
比較例３〜５
１２００℃、２時間行った焼成を、８００℃、３時間行った以外は、実施例６〜８と同様にして複合酸化物を得た。得られた複合酸化物について、実施例１と同様な測定を行った。結果を表２に示す。【００４３】
比較例６、７
原料水溶液の配合を表２に示すとおり変えた以外は、比較例２と同様にして、複合酸化物を得た。得られた複合酸化物について、実施例１と同様な測定を行った。結果を表２に示す。【００４４】
比較例８〜１４
比較例１〜７で得られた複合酸化物１０ｇについて、水素を２ｌ／分の流量でフローしながら８００℃、１時間焼成を行い、次いで、大気中にて７００℃、５時間焼成し、複合酸化物を得た。得られた複合酸化物について、実施例１と同様な測定を行った。結果を表２に示す。【００４５】
比較例１５〜１７
８００℃、２時間行った焼成を、１２００℃、２時間行った以外は、比較例２、６、７と同様にして複合酸化物を得た。得られた複合酸化物について、実施例１と同様な測定を行った。結果を表２に示す。【００４６】
【表２】
2009101984.tif 000004
【図１】
2009101984.tif 000005
【図２】
2009101984.tif 000006
【図３】
2009101984.tif 000007
【国際調査報告】
2009101984.tif 000008
2009101984.tif 000009
2009101984.tif 000010
2009101984.tif 000011